(57)【要約】【課題】  表面が平滑でかつ深み感を有しながら、その内部にエンボスを有する意匠を発現する化粧板を得る。【解決手段】  樹脂含浸オーバーレイ紙、樹脂含浸化粧紙、エンボスシート、樹脂含浸コア材を積層し、熱圧成形してなる熱硬化性樹脂化粧板であって、該片面エンボスシートを該樹脂含浸化粧紙直下から最下層に至るいずれかの層に配する。  また、下から順に、樹脂含浸コア材、エンボス化粧シート、樹脂含浸オーバーレイ紙を順次積層し、熱圧成形する。更にまた、下から順に、樹脂含浸コア材、樹脂含浸化粧紙、透明片面エンボスシートを順次積層し、熱圧成形する。【選択図】  図１
2006088506.tif 000002
【特許請求の範囲】
【請求項１】
樹脂含浸オーバーレイ紙、樹脂含浸化粧紙、エンボスシート、樹脂含浸コア材を積層し、熱圧成形してなる熱硬化性樹脂化粧板であって、該片面エンボスシートが該樹脂含浸化粧紙直下から最下層に至るいずれかの層に配されてなることを特徴とする内部エンボス化粧板。
【請求項２】
下から順に、樹脂含浸コア材、エンボス化粧シート、樹脂含浸オーバーレイ紙を順次積層し、熱圧成形してなることを特徴とする内部エンボス化粧板。
【請求項３】
下から順に、樹脂含浸コア材、樹脂含浸化粧紙、透明片面エンボスシートを順次積層し、熱圧成形してなることを特徴とする内部エンボス化粧板。
【発明の詳細な説明】
【技術分野】
【０００１】
本発明は内部エンボス化粧板に関する。
【背景技術】
【０００２】
これまでより、住宅内装用に用いられるメラミン樹脂化粧板、ジアリルフタレート樹脂化粧板などの熱硬化性樹脂化粧板が知られている。この化粧板の表面の仕上げには大きく２種類あり、表面が平滑なフラット仕上げ、表面に凹凸のあるエンボス仕上げがある。
【０００３】
フラット仕上げについては、更に、鏡面仕上げ、半光沢仕上げ、艶消し仕上げなどがあり、押し板と称せられる金属製プレートの表面の艶を適宜変え、熱硬化性樹脂化粧板を製造する際、熱硬化性樹脂化粧板の表面となる熱硬化性樹脂含浸紙に押し板を重ね合わせて熱圧成形することにより種々の艶に仕上げるものである。
また、エンボス仕上げについては、凹凸を付与した賦型材を用いるもので、エンボスシート、エンボス板などと称せられており、材質としては、紙、フィルム、金属箔、金属プレート、プラスチックプレート或いはこれらを複合したものが用いられている。
【発明の開示】
【発明が解決しようとする課題】
【０００４】
しかしながら、エンボス仕上げの化粧板では凹凸が最表面に現れるため、表面の平滑な意匠性の発現は困難であり、深み感にはかけるものであった。また、表面の凹凸のため汚れが付着した際、フラット仕上げよりも清掃に手間がかかっていた。
【０００５】
このような問題を解決する手段として、エンボス仕上げ化粧板の上に、ウレタン樹脂系、エポキシ樹脂系等のプライマー層を塗布し、プライマー層を形成した後にクリヤー塗装する方法、厚みのあるフィルムをラミネートする方法が挙げられるが、前者は研磨工程を必要とする為、均一な凹凸を形成することが困難であり、後者についても大きなエンボスを形成することが困難であった。
【０００６】
【特許文献１】特開２００４−１９５８３９
【特許文献２】特開２００３−１３６６６６
【特許文献３】特開２０００−９５１
【特許文献４】特開２００４−５０７７７
【特許文献５】特開平９−１０９３５０
【課題を解決するための手段】
【０００７】
本発明はかかる状況に鑑み検討されたもので、請求項記載の発明は、樹脂含浸オーバーレイ紙、樹脂含浸化粧紙、エンボスシート、樹脂含浸コア材を積層し、熱圧成形してなる熱硬化性樹脂化粧板であって、該片面エンボスシートが該樹脂含浸化粧紙直下から最下層に至るいずれかの層に配されてなることを特徴とする内部エンボス化粧板である。
また、請求項２記載の発明は、下から順に、樹脂含浸コア材、エンボス化粧シート、樹脂含浸オーバーレイ紙を順次積層し、熱圧成形してなることを特徴とする内部エンボス化粧板である。
更にまた、請求項３記載の発明は、下から順に、樹脂含浸コア材、樹脂含浸化粧紙、透明片面エンボスシートを順次積層し、熱圧成形してなることを特徴とする内部エンボス化粧板である。
【発明の効果】
【０００８】
本発明の内部エンボス化粧板は、表面が平滑でかつ深み感を有しながら、その内部にエンボスを有する意匠を発現する。
以下、本発明について詳細に説明する。
【０００９】
樹脂含浸化粧紙としては、化粧板用の化粧紙に熱硬化性樹脂を主な成分とする樹脂液を含浸した樹脂含浸化粧紙が挙げられ、熱硬化性樹脂としては、アミノ−ホルムアルデヒド樹脂、ジアリルフタレート樹脂、不飽和ポリエステル樹脂、或いはこれらの混合物が挙げられ、とりわけ、硬度、耐衝撃性に優れるアミノ−ホルムアルデヒド樹脂を用いるのが好ましい。
【００１０】
前記のアミノ−ホルムアルデヒド樹脂は、アミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す反応性変性剤で変性されたものが適用でき、中でも耐久性に優れるメラミン−ホルムアルデヒド樹脂が好ましい。
【００１１】
樹脂含浸オーバーレイ紙は、化粧板用の表面紙に同様の樹脂液を含浸したものが用いられる。
【００１２】
樹脂含浸コア材には、化粧板用のコア紙、例えば、クラフト紙にアミノ−ホルムアルデヒド樹脂、ジアリルフタレート樹脂、不飽和ポリエステル樹脂、フェノール樹脂などの熱硬化性樹脂を主な成分と樹脂液を含浸した樹脂含浸コア紙が用いられる。
【００１３】
また、不燃性を付与する場合には、珪酸カルシウム板、石膏ボードなどの無機質系基材や、無機繊維基材に樹脂成分と無機充填剤からなるスラリーを含浸させたプリプレグを用いることができる。
【００１４】
前記の無機繊維基材としては、ガラス繊維、ロックウール、炭素繊維などの無機繊維からなる不織布、織布などが挙げられ、無機繊維基材の坪量は、１０〜２００ｇ／ｍ２の範囲が好適であり、とりわけ、耐熱性、耐炎性に優れ、スラリーの含浸性が優れるガラス繊維を用いるのが好ましい。
【００１５】
本発明で用いるエンボスシートは、フラットな金属プレートとエンボス賦型材との間に、前述のオーバーレイ紙や樹脂含浸コア紙を１枚以上挿入して熱圧成形したものが用いられる。
【００１６】
本発明の熱硬化性樹脂化粧板を得る場合は、樹脂含浸化粧紙、樹脂含浸コア材、エンボスシート、オーバーレイ紙を積層し、熱圧成形機で、加熱温度１１０〜１８０℃、加圧条件５０〜１００ｋｇ／ｃｍ２の成形条件で成形することにより得ることができる。
【００１７】
以下、実施例を挙げてより詳細に説明するが、具体例を示すものでこれに限定するものではない。
【実施例】
【００１８】
実施例１（樹脂含浸化粧紙の直下）
メラミン樹脂含浸化粧紙
坪量１００ｇ／ｍ２のパールインキでベタ刷りした化粧紙に、メラミン−ホルムアルデヒド樹脂からなる樹脂液を数１で示す含浸率が１００％となるように含浸して樹脂含浸化粧紙を得た。
【数１】
2006088506.tif 000003
メラミンオーバーレイ紙
坪量２２ｇ／ｍ２の化粧板用表面紙に、前記同様の樹脂液を数１で示す含浸率が２４０％となるように含浸してオーバーレイ紙を得た。
フェノール樹脂含浸紙コア紙
１９８ｇ／ｍ２のクラフト紙に、フェノール樹脂を主な成分とする樹脂液を式１で示す含浸率が１００％となるように含浸し、フェノール樹脂含浸紙コア紙を得た。
エンボスシート
フェノール樹脂含浸紙コア紙を１枚、フラットな金属プレートと格子状に凹凸が賦与されたエンボス賦型材の間に挿入して、平板プレス機にて、温度１４０℃、圧力６０ｋｇ/ｍ２、時間６０分の条件で熱圧成形してエンボスシートを得た。
内部エンボス化粧板の製造
下から順に、フェノール樹脂含浸紙コア紙を４枚、エンボスシートを１枚、メラミン樹脂含浸化粧紙を１枚、メラミン樹脂含浸オーバーレイ紙を１枚、積層し、その上のフラットなステンレス鋼板を配して、平板プレス機にて、温度１４０℃、圧力６０ｋｇ／ｃｍ２、時間９０分の条件で熱圧し、実施例１の内部エンボス化粧板を得た。
【００１９】
実施例２（実施例１の不燃タイプ）
プリプレグ
５０ｇ／ｍ２のガラス繊維不織布に、フェノール樹脂５部に対して、アミノ−ホルムアルデヒド樹脂４部、水酸化アルミニウムを９１部配合したスラリーを、数２に示すスラリー固形分含有率が１６００％となるように含浸してプリプレグを得た。
【数２】
2006088506.tif 000004
実施例１において、フェノール樹脂含浸紙コア紙の代わりに、プリプレグを用いた以外は同様に実施して、実施例２の内部エンボス化粧板を得た。実施例２の内部エンボス化粧板は不燃性を有していた。
【００２０】
実施例３（最下層）
実施例１において、エンボスシートを最下層に用いた以外は同様に実施して、実施例３の内部エンボス化粧板を得た。
【００２１】
実施例４（エンボス化粧シート）
エンボス化粧シート
実施例１と同様のメラミン樹脂含浸化粧紙を１枚と、実施例１と同様のフェノール樹脂含浸紙コア紙を１枚とを、フラットな金属プレートと格子状に凹凸が賦与されたエンボス賦型材の間に挿入して熱圧成形してエンボス化粧シートを得た。
内部エンボス化粧板の製造
下から順に、フェノール樹脂含浸紙コア紙を４枚、エンボス化粧シートを１枚、化粧面を上に向け、メラミン樹脂オーバーレイ紙を１枚積層し、実施例１と同様に実施し、実施例４の内部エンボス化粧板を得た。
【００２２】
実施例５（透明片面エンボスシートを最上層）
透明片面エンボスシート
実施例１と同様のメラミン樹脂含浸オーバーレイ紙を３枚、フラットな金属プレートと格子状に凹凸が賦与されたエンボス賦型材の間に挿入して熱圧成形して透明片面エンボスシートを得た。
内部エンボス化粧板の製造
下から順に、フェノール樹脂含浸紙コア紙を４枚、メラミン樹脂含浸化粧紙を１枚、透明片面エンボスシートを１枚、エンボス面を化粧層に向けて積層し、実施例１と同様に実施し、実施例５の内部エンボス化粧板を得た。
【図面の簡単な説明】
【００２３】
【図１】実施例１の内部エンボス化粧板の構成断面図。
【図２】実施例３の内部エンボス化粧板の構成断面図。
【図３】実施例４の内部エンボス化粧板の構成断面図。
【図４】実施例５の内部エンボス化粧板の構成断面図。
【符号の説明】
【００２４】
１    透明層
２    化粧層
３ａ  エンボス層
３ｂ  エンボス化粧層
３ｃ  透明エンボス層
５    コア層
【図１】
2006088506.tif 000005
【図２】
2006088506.tif 000006
【図３】
2006088506.tif 000007
【図４】
2006088506.tif 000008